(57)【要約】【課題】  繊維用撥水剤組成物において、繊維製品の風合いを損なうことなく、ぬめり感を生じることもなく、極めて撥水性に優れかつ洗濯耐久性とりわけ耐ドライクリーニング性により優れた撥水繊維製品とできること。【解決手段】  水酸基含有ポリアルキルシロキサンとポリフッ素化アルキルアクリレートからなる撥水剤組成物を使用する。この組成物をごく少量繊維に付着させることによって、初めて風合いや色調を阻害することなく極めて洗濯耐久性とりわけ耐ドライクリーニング性に優れた繊維製品等を得ることができる。【選択図】        なし【特許請求の範囲】
【請求項１】
水酸基含有シリコーンオイルとフッ素樹脂系撥水剤とを具備することを特徴とする繊維用撥水剤組成物。
【請求項２】
前記水酸基含有シリコーンオイルと前記フッ素樹脂系撥水剤との配合比が５０：５０〜３：９７の範囲内であることを特徴とする請求項１に記載の繊維用撥水剤組成物。
【請求項３】
前記水酸基含有シリコーンオイルと前記フッ素樹脂系撥水剤との配合比が３０：７０〜１０：９０の範囲内であることを特徴とする請求項１に記載の繊維用撥水剤組成物。
【請求項４】
水酸基含有シリコーンオイルとフッ素樹脂系撥水剤とからなる樹脂組成物を炭化水素油で溶解したことを特徴とする繊維用撥水剤組成物。
【請求項５】
前記水酸基含有シリコーンオイルと前記フッ素樹脂系撥水剤とからなる樹脂組成物の濃度が約０．０２重量％〜約２重量％の範囲内であることを特徴とする請求項４に記載の繊維用撥水剤組成物。
【請求項６】
前記水酸基含有シリコーンオイルと前記フッ素樹脂系撥水剤とからなる樹脂組成物の濃度が約０．２重量％〜約１重量％の範囲内であることを特徴とする請求項４に記載の繊維用撥水剤組成物。
【請求項７】
前記水酸基含有シリコーンオイルが水酸基含有ポリアルキルシロキサンであり、前記フッ素樹脂系撥水剤がポリフッ素化アルキルアクリレートであることを特徴とする請求項１乃至請求項６のいずれか１つに記載の繊維用撥水剤組成物。
【請求項８】
請求項５乃至請求項７のいずれか１つに記載した繊維用撥水剤組成物を繊維製品に対し通常の方法で含浸させ、乾燥後約１００℃〜約１３０℃で熱処理することを特徴とする繊維製品の撥水加工処理方法。
【請求項９】
請求項５乃至請求項７のいずれか１つに記載した繊維用撥水剤組成物を繊維製品に対し通常の方法でスプレー加工し、風乾後約１００℃〜約１３０℃で熱処理することを特徴とする繊維製品の撥水加工処理方法。
【請求項１０】
請求項５乃至請求項７のいずれか１つに記載した繊維用撥水剤組成物で処理したことを特徴とする絹繊維製品。
【発明の詳細な説明】
【技術分野】
【０００１】
本発明は、繊維製品に耐ドライクリーニング性に優れた撥水加工を施すに適した繊維用撥水剤組成物及び繊維製品の撥水加工処理方法並びに撥水加工処理を施した絹繊維製品に関する。
【背景技術】
【０００２】
従来から、繊維用撥水剤としてはポリフッ素化アルキルアクリレートを主体とするフッ素樹脂系撥水剤が主として用いられ、この樹脂組成物を水に分散させた水系撥水剤、溶剤に溶解した溶剤系撥水剤を繊維製品に含浸させた後、乾燥、熱処理を行う方法がよく知られていた。ポリエステル等の合成繊維製品にこの方法を適用した場合、１６０℃前後の熱処理を施すので初期の撥水性は十分でドライクリーニング時の耐久性もかなりあるが、風合いがやや硬くなる傾向にある。しかし、絹繊維製品など高温熱処理が出来ない繊維製品の場合には通常１２０℃前後の熱処理を施すので、得られる初期の撥水性もやや低く、洗濯耐久性、特に耐ドライクリーニング性が著しく悪いという欠点があった。
【０００３】
この欠点に対し、各種樹脂組成物との併用によって耐洗濯性とりわけ耐ドライクリーニング性を改善しようとする試みがなされているが、未だに満足できる方法は確立されていない。
【０００４】
一方、フッ素樹脂系撥水剤を揮発性溶剤に溶解したいわゆるスプレー式撥水剤も各種市販されている。この場合は室温で処理できるため、素材の制限もなく風合い、変色等の問題もないが、洗濯耐久性が悪く、特に耐ドライクリーニング性が悪い。
【０００５】
そこで、特許文献１においては、かかる問題を解決するために、水酸基含有シリコーンオイル、アミノ変性シリコーンオイル及び石油系ドライクリーニング溶剤を含有するドライクリーニング用撥水剤組成物についての発明を開示している。かかるドライクリーニング用撥水剤組成物を用いることによって、従来のドライクリーニング設備を用いて繊維製品に簡単に撥水加工できるとともに、泡立ちが少なくかつ撥水性能に優れたドライクリーニング用撥水剤組成物を提供できるとしている。
【特許文献１】特開２００２−２２０７８７号公報
【発明の開示】
【発明が解決しようとする課題】
【０００６】
しかしながら、上記特許文献１に記載のドライクリーニング用撥水剤組成物は、撥水性能及び耐ドライクリーニング性においては優れた効果が得られるが、繊維製品の風合いが損なわれたり、ぬめり感を生じる場合がある。即ち、この組成物を用いる方法によれば、洗濯耐久性ある撥水加工が可能であるが、撥水樹脂の付着量がかなりあるためややぬめり感のある風合いとなり、ドライクリーニングをさらに繰り返せばやはり撥水性の低下をきたすようになるという問題点があった。
【０００７】
そこで、本発明は、繊維製品の風合いを損なうことなく、ぬめり感を生じることもなく、処理対象とする繊維製品を極めて撥水性に優れかつ洗濯耐久性とりわけ耐ドライクリーニング性に優れた撥水繊維製品とすることができる繊維用撥水剤組成物及び繊維製品の撥水加工処理方法並びに耐ドライクリーニング性に優れた絹繊維製品を提供することを課題とするものである。
【課題を解決するための手段】
【０００８】
請求項１の発明にかかる繊維用撥水剤組成物は、水酸基含有シリコーンオイルとフッ素樹脂系撥水剤とを具備するものである。
【０００９】
請求項２の発明にかかる繊維用撥水剤組成物は、請求項１の構成において、前記水酸基含有シリコーンオイルと前記フッ素樹脂系撥水剤との配合比が５０：５０〜３：９７の範囲内であるものである。
【００１０】
請求項３の発明にかかる繊維用撥水剤組成物は、請求項１の構成において、前記水酸基含有シリコーンオイルと前記フッ素樹脂系撥水剤との配合比が３０：７０〜１０：９０の範囲内であるものである。
【００１１】
請求項４の発明にかかる繊維用撥水剤組成物は、水酸基含有シリコーンオイルとフッ素樹脂系撥水剤とからなる樹脂組成物を炭化水素油で溶解したものである。
【００１２】
請求項５の発明にかかる繊維用撥水剤組成物は、請求項４の構成において、前記水酸基含有シリコーンオイルと前記フッ素樹脂系撥水剤とからなる樹脂組成物の濃度が約０．０２重量％〜約２重量％の範囲内であるものである。
【００１３】
請求項６の発明にかかる繊維用撥水剤組成物は、請求項４の構成において、前記水酸基含有シリコーンオイルと前記フッ素樹脂系撥水剤とからなる樹脂組成物の濃度が約０．２重量％〜約１重量％の範囲内であるものである。
【００１４】
請求項７の発明にかかる繊維用撥水剤組成物は、請求項１乃至請求項６のいずれか１つの構成において、前記水酸基含有シリコーンオイルが水酸基含有ポリアルキルシロキサンであり、前記フッ素樹脂系撥水剤がポリフッ素化アルキルアクリレートであるものである。
【００１５】
請求項８の発明にかかる繊維製品の撥水加工処理方法は、請求項５乃至請求項７のいずれか１つに記載した繊維用撥水剤組成物を繊維製品に対し通常の方法で含浸させ、乾燥後約１００℃〜約１３０℃で熱処理するものである。
【００１６】
請求項９の発明にかかる繊維製品の撥水加工処理方法は、請求項５乃至請求項７のいずれか１つに記載した繊維用撥水剤組成物を繊維製品に対し通常の方法でスプレー加工し、風乾後約１００℃〜約１３０℃で熱処理するものである。
【００１７】
請求項１０の発明にかかる絹繊維製品は、請求項５乃至請求項７のいずれか１つに記載した繊維用撥水剤組成物で処理したものである。
【発明の効果】
【００１８】
請求項１の発明にかかる繊維用撥水剤組成物は、水酸基含有シリコーンオイルとフッ素樹脂系撥水剤とを具備するものである。したがって、フッ素樹脂系撥水剤によって十分な撥水性と耐ドライクリーニング性が得られるとともに、水酸基含有シリコーンオイルによって繊維製品の風合いを損なうことなく、ぬめり感を生じることもなく撥水性を付与することができる。
【００１９】
このようにして、繊維製品の風合いを損なうことなく、ぬめり感を生じることもなく、処理対象とする繊維製品を極めて撥水性に優れかつ洗濯耐久性とりわけ耐ドライクリーニング性に優れた撥水繊維製品とすることができる繊維用撥水剤組成物となる。
【００２０】
請求項２の発明にかかる繊維用撥水剤組成物は、水酸基含有シリコーンオイルとフッ素樹脂系撥水剤との配合比が５０：５０〜３：９７の範囲内である。本発明者らは、本発明にかかる繊維用撥水剤組成物について鋭意実験研究を重ねた結果、水酸基含有シリコーンオイルとフッ素樹脂系撥水剤との配合比が５０：５０〜３：９７の範囲内である場合に十分な撥水性と耐ドライクリーニング性が得られるとともに、繊維製品の風合いを損なうことなく、ぬめり感を生じることもなく撥水性を付与することができることを見出し、この知見に基いて本発明を完成させたものである。
【００２１】
具体的には、水酸基含有シリコーンオイルの配合比率が５０％を超えると撥水性がやや低下するとともにぬめり感が生じるようになる。また、水酸基含有シリコーンオイルの配合比率が３％未満になると風合いがやや硬くなる傾向があり、また撥水性の洗濯耐久性が低下してくる。
【００２２】
このようにして、繊維製品の風合いを損なうことなく、ぬめり感を生じることもなく、処理対象とする繊維製品を極めて撥水性に優れかつ洗濯耐久性とりわけ耐ドライクリーニング性に優れた撥水繊維製品とすることができる繊維用撥水剤組成物となる。
【００２３】
請求項３の発明にかかる繊維用撥水剤組成物は、水酸基含有シリコーンオイルとフッ素樹脂系撥水剤との配合比が３０：７０〜１０：９０の範囲内である。本発明者らは、本発明にかかる繊維用撥水剤組成物について鋭意実験研究を重ねた結果、水酸基含有シリコーンオイルとフッ素樹脂系撥水剤との配合比が３０：７０〜１０：９０の範囲内である場合により優れた撥水性と耐ドライクリーニング性が得られるとともに、繊維製品の風合いを損なわずぬめり感を生じることもなく撥水性を付与できることを見出し、この知見に基いて本発明を完成させたものである。
【００２４】
このようにして、繊維製品の風合いを損なうことなく、ぬめり感を生じることもなく、処理対象とする繊維製品を極めて撥水性に優れかつ洗濯耐久性とりわけ耐ドライクリーニング性により優れた撥水繊維製品とすることができる繊維用撥水剤組成物となる。
【００２５】
請求項４の発明にかかる繊維用撥水剤組成物は、水酸基含有シリコーンオイルとフッ素樹脂系撥水剤とからなる樹脂組成物を炭化水素油で溶解したものである。水酸基含有シリコーンオイルとフッ素樹脂系撥水剤を炭化水素油で溶解することによって、処理対象となる繊維製品に極めて均一に付着させることができるため、水酸基含有シリコーンオイルとフッ素樹脂系撥水剤の量を極めて少量にすることができ、繊維製品の風合いを損なわずぬめり感を生じることもなく撥水性を付与することができる。
【００２６】
このようにして、繊維製品の風合いを損なうことなく、ぬめり感を生じることもなく、処理対象とする繊維製品を極めて撥水性に優れかつ洗濯耐久性とりわけ耐ドライクリーニング性に優れた撥水繊維製品とすることができる繊維用撥水剤組成物となる。
【００２７】
請求項５の発明にかかる繊維用撥水剤組成物は、水酸基含有シリコーンオイルとフッ素樹脂系撥水剤とからなる樹脂組成物の濃度が約０．０２重量％〜約２重量％の範囲内である。濃度が約０．０２重量％未満になると撥水性が急激に低下し、一方約２重量％を超えると風合いがやや硬くなる傾向が見られ、いずれも好ましくない。
【００２８】
このようにして、繊維製品の風合いを損なうことなく、ぬめり感を生じることもなく、処理対象とする繊維製品を極めて撥水性に優れかつ洗濯耐久性とりわけ耐ドライクリーニング性に優れた撥水繊維製品とすることができる繊維用撥水剤組成物となる。
【００２９】
請求項６の発明にかかる繊維用撥水剤組成物は、水酸基含有シリコーンオイルとフッ素樹脂系撥水剤とからなる樹脂組成物の濃度が約０．２重量％〜約１重量％の範囲内である。本発明者らが鋭意実験研究を重ねた結果、濃度が約０．２重量％〜約１重量％の範囲内において撥水性についても、風合い・ぬめり感についても最も好ましい結果が得られることを見出し、この知見に基いて本発明を完成したものである。
【００３０】
このようにして、繊維製品の風合いを損なうことなく、ぬめり感を生じることもなく、処理対象とする繊維製品を極めて撥水性に優れかつ洗濯耐久性とりわけ耐ドライクリーニング性により優れた撥水繊維製品とすることができる繊維用撥水剤組成物となる。
【００３１】
請求項７の発明にかかる繊維用撥水剤組成物は、水酸基含有シリコーンオイルが水酸基含有ポリアルキルシロキサンであり、フッ素樹脂系撥水剤がポリフッ素化アルキルアクリレートであるものである。本発明者らはフッソ樹脂系撥水剤の活用を図るため適切なバインダー樹脂としての水酸基含有シリコーンオイルについて鋭意実験研究を重ねた結果、水酸基含有ポリアルキルシロキサンとポリフッ素化アルキルアクリレートとを組み合わせると相溶性が極めて良好でかつ繊維に対し極めて良好な密着性を示すことを見出し、この知見に基いて本発明を完成したものである。
【００３２】
ポリフッ素化アルキルアクリレートとしては、より具体的には、例えば（メタ）アクリル酸とアルキル基、アルキレン基の水素がフッ素原子で置換されたフッ素置換アルコールとのエステル、或いはエーテル結合を含むフッ素置換アルコールとのエステルの単独重合体または共重合体等を用いることができる。水酸基含有ポリアルキルシロキサンとポリフッ素化アルキルアクリレートとの混合物を加熱すると脱水反応が生じ、繊維製品上に柔軟な被膜が密着して形成され、かつ両樹脂の相溶性が良いので洗濯等の物理的な揉みに対しても充分に耐え得る耐久性良好な撥水性被膜を形成させることができる。
【００３３】
このようにして、繊維製品の風合いを損なうことなく、ぬめり感を生じることもなく、処理対象とする繊維製品を極めて撥水性に優れかつ洗濯耐久性とりわけ耐ドライクリーニング性に優れた撥水繊維製品とすることができる繊維用撥水剤組成物となる。
【００３４】
請求項８の発明にかかる繊維製品の撥水加工処理方法は、請求項５乃至請求項７のいずれか１つに記載した繊維用撥水剤組成物を繊維製品に対し通常の方法で含浸させ、乾燥後約１００℃〜約１３０℃で熱処理するものである。ここで、「繊維製品」としては、ポリエステル、ポリアミド、ポリウレタン、レーヨン、アセテート、木綿、絹、羊毛等の各種繊維（これらの混用繊維を含む）からなる織物、編物、不織布や和紙、洋紙、天然または人工皮革からなるシート状物、及び洋服や和服、レインコート、帽子、各種グッズ等がある。
【００３５】
上述したように、水酸基含有ポリアルキルシロキサンとポリフッ素化アルキルアクリレートとの混合物を加熱すると脱水反応が生じ、繊維製品上に柔軟な被膜が密着して形成され、かつ両樹脂の相溶性が良いので洗濯等の物理的な揉みに対しても充分に耐え得る耐久性良好な撥水性被膜を形成させることができる。このように、比較的低温で熱処理を行うため、上述した各種繊維に広く用いることができる。
【００３６】
このようにして、繊維製品の風合いを損なうことなく、ぬめり感を生じることもなく、処理対象とする繊維製品を極めて撥水性に優れかつ洗濯耐久性とりわけ耐ドライクリーニング性に優れた撥水繊維製品とすることができる繊維製品の撥水加工処理方法となる。
【００３７】
請求項９の発明にかかる繊維製品の撥水加工処理方法は、請求項５乃至請求項７のいずれか１つに記載した繊維用撥水剤組成物を繊維製品に対し通常の方法でスプレー加工し、風乾後約１００℃〜約１３０℃で熱処理するものである。水酸基含有ポリアルキルシロキサンとポリフッ素化アルキルアクリレートとの混合物を加熱すると脱水反応が生じ、繊維製品上に柔軟な被膜が密着して形成され、かつ両樹脂の相溶性が良いので洗濯等の物理的な揉みに対しても充分に耐え得る耐久性良好な撥水性被膜を形成させることができる。このように、比較的低温で熱処理を行うため、上述した各種繊維に広く用いることができる。
【００３８】
このようにして、繊維製品の風合いを損なうことなく、ぬめり感を生じることもなく、処理対象とする繊維製品を極めて撥水性に優れかつ洗濯耐久性とりわけ耐ドライクリーニング性に優れた撥水繊維製品とすることができる繊維製品の撥水加工処理方法となる。
【００３９】
請求項１０の発明にかかる絹繊維製品は、請求項５乃至請求項７のいずれか１つに記載した繊維用撥水剤組成物で処理したものである。水酸基含有ポリアルキルシロキサンとポリフッ素化アルキルアクリレートとの混合物を比較的低温（約１００℃〜約１３０℃）で加熱すると脱水反応が生じ、絹繊維製品上に柔軟な被膜が密着して形成され、かつ両樹脂の相溶性が良いので洗濯等の物理的な揉みに対しても充分に耐え得る耐久性良好な撥水性被膜を形成させることができる。
【００４０】
このようにして、絹繊維製品の風合いを損なうことなく、ぬめり感を生じることもなく、極めて撥水性に優れかつ洗濯耐久性とりわけ耐ドライクリーニング性に優れた絹繊維製品となる。
【発明を実施するための最良の形態】
【００４１】
以下、本発明の実施の形態について説明する。本実施の形態にかかる繊維用撥水剤組成物としては、水酸基含有ポリアルキルシロキサンとポリフッ素化アルキルアクリレートからなる撥水剤組成物を使用する。この組成物をごく少量繊維に付着させることによって、初めて風合いや色調を阻害することなく極めて洗濯耐久性とりわけ耐ドライクリーニング性に優れた繊維製品等を得ることができる。
【００４２】
本実施の形態においては、成分（Ａ）水酸基含有ポリアルキルシロキサンとして東芝シリコーン（株）製「ＴＳＷ−８２５１」（有効成分含有量５重量％）、成分（Ｂ）ポリフッ素化アルキルアクリレートとして旭硝子（株）製「アサヒガードＡＧ−５８５０」（有効成分含有量１５重量％）（実施例１〜実施例４）、及び「アサヒガードＡＧ−５６５０」（有効成分含有量１５重量％）（実施例５〜実施例７）を使用し、各成分の使用量は重量部で表示した。
【００４３】
［実施例１］
成分（Ａ）「ＴＳＷ−８２５１」（有効成分含有量５重量％）２．４部、成分（Ｂ）「ＡＧ−５８５０」０．８部、及び炭化水素油としてのミネラルターペン９６．８部を常法により混合し、配合比率（Ａ）／（Ｂ）が５０／５０で有効成分（Ａ）及び（Ｂ）の含有量が０．２４重量％の撥水剤組成物を得た。この撥水剤組成物に絹繊維製品としての紫色に染色加工した絹織物（接触角０゜）を浸漬・風乾しついで１００℃で３分間熱処理した。その布帛の接触角、風合い、ぬめり感等を次のようにして評価した結果を表１に示す。
【００４４】
［接触角］
５μｌの水滴を塗布面に滴下し、その液滴の接地面の幅及び高さを顕微鏡（ＫＥＹＥＮＣＥ社製  ＶＨ−８０００）により測定するとともに、幾何学的に計算して接触角を算出した。それぞれのサンプルにおいて３点測定し、平均値を求めた。なお、Ｌ０は処理直後の状態における測定結果、Ｌ１０は洗濯を１０回行った後における測定結果、Ｄ１０はドライクリーニングを１０回行った後における測定結果である。
【００４５】
［風合い］
パネラーによる官能評価で、撥水剤組成物で処理した布帛を手で触り、未処理布帛と変化が感じられないものを○、硬いものをその程度に応じて△及び×で表した。
【００４６】
［ぬめり感］
パネラーによる官能評価で、撥水剤組成物で処理した布帛を手で触り、未処理布帛と変化が感じられないものを○、ぬめり感が感じられるものをその程度に応じて△及び×で表した。
【００４７】
［実施例２〜実施例４及び比較例１〜比較例４］
実施例１と同様にして、表１に記載された組成の撥水剤組成物を調製し、処理した布帛の性状を評価した結果を表１に表す。
【００４８】
【表１】
2006200083.tif 000002
成分（Ａ）：東芝シリコーン（株）製「ＴＳＷ−８２５１」
成分（Ｂ）：旭硝子（株）製「アサヒガードＡＧ−５８５０」
【００４９】
表１に示されるように、実施例１〜実施例４の配合においては、いずれも成分（Ａ）（水酸基含有ポリアルキルシロキサン）と成分（Ｂ）（ポリフッ素化アルキルアクリレート）との配合比が、５０：５０〜３：９７の範囲内に入っており、炭化水素油としてのミネラルターペン中における濃度も約０．０２重量％〜約２重量％の範囲内に入っており、さらに約０．２重量％〜約１重量％の範囲内に入っている。この結果、表１に示されるように、実施例１〜実施例４においては、水滴の接触角も大きく優れた撥水性を示し、風合い・ぬめり感ともにパネラーによる官能評価で未処理布帛と変化が感じられないという好ましい結果が得られた。
【００５０】
これに対して、比較例１〜比較例４の配合においては、いずれも成分（Ａ）と成分（Ｂ）との配合比が、５０：５０〜３：９７の範囲内に入っていない。この結果、表１に示されるように、比較例１及び比較例２においてはぬめり感が感じられるという問題があり、比較例３及び比較例４においては風合いが損なわれるという問題が生じた。
【００５１】
［実施例５〜実施例７及び比較例５，比較例６］
実施例１と同様にして、表２に記載された撥水剤組成物を調製し、処理した布帛の性状を評価した結果を表２に表す。表２にかかる試験においては、撥水剤組成物中の有効成分の含有量の影響について検討した。
【００５２】
【表２】
2006200083.tif 000003
成分（Ａ）：東芝シリコーン（株）製「ＴＳＷ−８２５１」
成分（Ｂ）：旭硝子（株）製「アサヒガードＡＧ−５６５０」
【００５３】
表２に示されるように、実施例５〜実施例７の配合においては、いずれも成分（Ａ）（水酸基含有ポリアルキルシロキサン）と成分（Ｂ）（ポリフッ素化アルキルアクリレート）との配合比が１０：９０で、５０：５０〜３：９７の範囲内に入っており、炭化水素油としてのミネラルターペン中における濃度も約０．０２重量％〜約２重量％の範囲内に入っている。この結果、表２に示されるように、実施例５〜実施例７においては、水滴の接触角も大きく優れた撥水性を示し、風合い・ぬめり感ともにパネラーによる官能評価で未処理布帛と変化が感じられないという好ましい結果が得られた。
【００５４】
これに対して、比較例５及び比較例６の配合においては、いずれも成分（Ａ）と成分（Ｂ）との配合比が実施例５〜実施例７と同じく１０：９０で、５０：５０〜３：９７の範囲内に入っているが、炭化水素油としてのミネラルターペン中における濃度がそれぞれ０．０１重量％及び３重量％と、約０．０２重量％〜約２重量％の範囲から外れている。この結果、比較例５においては水滴の接触角が０度で撥水性が全く得られず、比較例６においては撥水性は問題ないが、風合いが著しく損なわれるという問題が生じた。
【００５５】
このようにして、本実施の形態にかかる繊維用撥水剤組成物及びこれを用いた繊維製品の撥水加工処理方法においては、繊維製品の風合いを損なうことなく、ぬめり感を生じることもなく、処理対象とする繊維製品を極めて撥水性に優れかつ洗濯耐久性とりわけ耐ドライクリーニング性により優れた撥水繊維製品とすることができる。また、本実施の形態にかかる絹繊維製品としての絹織物は、本実施の形態にかかる繊維用撥水剤組成物で処理することによって、風合いを損なうことなく、ぬめり感を生じることもなく、極めて撥水性に優れかつ洗濯耐久性とりわけ耐ドライクリーニング性により優れた絹繊維製品となる。
【００５６】
本発明を実施するに際しては、繊維用撥水剤組成物及び絹繊維製品のその他の部分の構成、形状、数量、材質、大きさ、接続関係等についても、また繊維製品の撥水加工処理方法のその他の工程等についても、本実施の形態に限定されるものではない。